(57)【特許請求の範囲】
【請求項１】
各々が可視光を透過するリチウムを含む固体酸化材料で形成された正極層と、電解質層と、負極層とが積層された積層構造を備え、
前記正極層と前記負極層の少なくとも一方の透過率が蓄積電気量に応じて変化する前記固体酸化材料で形成され、
前記正極層または前記負極層の側に配置された指標であって、前記透過率に対応して前記積層構造を介して視認可能なレベルが変化する指標を更に有することを特徴とする、二次電池。
【請求項２】
前記電解質層は、Ｌｉ９Ａｌ３（Ｐ２Ｏ７）３（ＰＯ４）２またはＬｉ２．８８ＰＯ３．７３Ｎ０．１４で形成されていることを特徴とする、請求項１記載の二次電池。
【請求項３】
前記正極層は、ＬｉＦｅＰＯ４、ＬｉＣｏＯ２、及びＬｉ２ＦｅＰ２Ｏ７のいずれか１つの材料で形成されており、
前記負極層は、Ｌｉ４Ｔｉ５Ｏ１２で形成されていることを特徴とする、請求項１または２記載の二次電池。
【請求項４】
前記指標はグレースケールを有する指標であることを特徴とする、請求項１乃至３のいずれか１項記載の二次電池。
【請求項５】
各々が可視光を透過するリチウムを含む固体酸化物材料で形成された正極層と、電解質層と、負極層とが積層された積層構造を備えた二次電池の蓄積電気量を、前記蓄積電気量に応じて透過率が変化する前記積層構造を透過して視認可能なグレースケールにより表示することを特徴とする、蓄積電気量表示方法。
【発明の詳細な説明】
【技術分野】
【０００１】
本発明は、二次電池及び蓄積電気量表示方法に関する。
【背景技術】
【０００２】
環境発電技術は、太陽光、振動、人や動物の体温などの微小なエネルギーで発電した電気を蓄え、蓄えた電気をセンサや無線発信などに利用する。このような環境発電技術では、各種環境下において安全で信頼性の高い二次電池を用いることが望まれる。
【０００３】
二次電池の一例である液系電池では、サイクルを重ねると正極活物質が劣化し、蓄積電気量が低下する場合がある。また、液系電池では、デンドライト形成による電池短絡が発生する可能性がある。このため、例えば十年以上の利用が考えられている環境発電デバイスの二次電池に、液系電解質を含む液系電池を用いたのでは、高い信頼性の環境発電デバイスを形成することは難しい。
【０００４】
一方、構成材料を全て固体にした全固体電池が注目されている。全固体電池を環境発電デバイスの二次電池に用いた場合、液漏れなどが発生せず、サイクル特性も優れているので、高い信頼性の環境発電デバイスを形成することができる。
【０００５】
しかし、従来の二次電池の蓄積電気量は、例えば電圧計のプローブを二次電池の端子に接続して電池電位を測定することで判断する。この場合、別途電圧計を用意しなければならず、また、電圧計のプローブと二次電池の端子とを接触させなければ電池電位を測定できない。このため、二次電池の蓄積電気量を判断するのには、手間と時間がかかる。
【０００６】
さらに、二次電池を搭載した環境発電デバイスが高所、高温、真空などのアクセスしにくい（例えば、人の手が届きにくい）場所に設置されている場合がある。このような場合、例えば環境発電デバイスを一旦安全な場所に移動させてから電圧計で電池電位を測定したり、耐圧または耐熱器具と電圧計を用いて電池電圧を測定したりしなければ、蓄積電気量の判断を含めた環境発電デバイスのメンテナンスは難しい。
【先行技術文献】
【特許文献】
【０００７】
【特許文献１】特開２０１２−５４１９５号公報
【特許文献２】特開２００６−２１６３３６号公報
【発明の概要】
【発明が解決しようとする課題】
【０００８】
従来の二次電池では、電圧計を用いて電池電位を測定することで蓄積電気量を判断するため、蓄積電気量を非接触で判断することはできない。
【０００９】
そこで、１つの側面では、蓄積電気量を非接触で判断することのできる二次電池及び蓄積電気量表示方法を提供することを目的とする。
【課題を解決するための手段】
【００１０】
１つの案によれば、各々が可視光を透過するリチウムを含む固体酸化材料で形成された正極層と、電解質層と、負極層とが積層された積層構造を備え、前記正極層と前記負極層の少なくとも一方の透過率が蓄積電気量に応じて変化する前記固体酸化材料で形成され、前記正極層または前記負極層の側に配置された指標であって、前記透過率に対応して前記積層構造を介して視認可能なレベルが変化する指標を更に有する二次電池が提供される。
【発明の効果】
【００１１】
一態様によれば、蓄積電気量を非接触で判断することができる。
【図面の簡単な説明】
【００１２】
【図１】第１実施例における二次電池の構成の一例を模式的に示す断面図である。
【図２】二次電池の充放電特性の一例を示す図である。
【図３】二次電池の充電前と充電後の透過率の一例を示す図である。
【図４】二次電池の放電状態に応じた蓄積電気量表示方法の一例を説明する図である。
【図５】二次電池の充電状態に応じた蓄積電気量表示方法の一例を説明する図である。
【図６】指標の配置の一例を模式的に示す断面図である。
【図７】指標の配置の他の例を模式的に示す断面図である。
【発明を実施するための形態】
【００１３】
開示の二次電池及び蓄積電気量表示方法では、各々が可視光を透過するリチウムを含む固体酸化物材料で形成された正極層と、電解質層と、負極層とが積層された積層構造を用い、積層構造内の少なくとも１つの層の透過率が、蓄積電気量に応じて変化する。
【００１４】
以下に、開示の二次電池及び蓄積電気量表示方法の各実施例を図面と共に説明する。
【実施例】
【００１５】
図１は、第１実施例における二次電池の構成の一例を模式的に示す断面図である。図１に示す二次電池１は、全固体電池の一例であり、本実施例では酸化物全固体リチウム二次電池である。二次電池１は、透明基板１１、正極集電体層１２、正極層１３、固体電解質層１４、負極層１５、及び負極集電体層１６がこの順番で積層された構造を有する。二次電池１の平面図上の形状、即ち、負極集電体層１６の上面に垂直な方向から見た平面形状は、例えば矩形である。しかし、二次電池１の平面形状は、矩形以外の形状であっても良く、特に限定されない。
【００１６】
透明基板１１は、例えばガラス基板で形成されている。正極集電体層１２は、例えば膜厚が１００ｎｍのＩｎＴｉＯ透明導電膜で形成されている。正極層１３は、例えば膜厚が１００ｎｍの非晶質ＬｉＦｅＰＯ４透明膜で形成されている。固体電解質層１４は、例えば膜厚が８００ｎｍ〜１２００ｎｍの非晶質Ｌｉ９Ａｌ３（Ｐ２Ｏ７）３ＰＯ４）２透明膜で形成されている。固体電解質層１４は、例えば膜厚が８００ｎｍ〜１２００ｎｍの非晶質ＬｉＰＯＮ（Ｌｉ２．８８ＰＯ３．７３Ｎ０．１４）透明膜で形成されていても良い。負極層１５は、例えば膜厚が１００ｎｍの非晶質Ｌｉ４Ｔｉ５Ｏ１２透明膜で形成されている。負極集電体層１６は、例えば膜厚が２３０ｎｍのＩｎＺｎＯ透明膜で形成されている。可視光領域の波長を透過する割合を表す透明電池１の可視光透過率は、二次電池１の各層１１〜１６を積層した時点で好ましくは５０％以上であり、この例では例えば６０％である。
【００１７】
例えば、室温でＲＦ（Radio Frequency）スパッタによる成膜法を用いた場合、正極層１３、固体電解質層１４、及び負極層１５は、いずれも非晶質で蒸着される。上記の構成を有する二次電池１は、焼鈍(アニール)処理を行わずに非晶質の状態のままで二次電池の機能を有することが、図２と共に以下に説明するように確認された。
【００１８】
図２は、図１に示す二次電池１の充放電特性の一例を示す図である。図２中、縦軸は二次電池１の充放電時の正極集電体層１２と負極集電体層１６との間の電圧（Ｖ）を示し、横軸は二次電池１の充放電容量（ｍＡｈ）を示す。図２は、一例として、４．０Ｖ〜０．５Ｖの範囲で、電流が１μＡとなるように、平面図上で一辺が５ｍｍの正方形の二次電池１を充電して放電させた場合の充放電特性を示す。また、曲線Ｌｃは二次電池１の充電容量に対する電圧変化を示し、曲線Ｌｄは二次電池１の放電容量に対する電圧変化を示す。図２に示す充放電特性から、二次電池１が二次電池の機能を有することが確認された。
【００１９】
図３は、図１に示す二次電池１の図２に示す如き充電前と充電後の透過率の一例を示す図である。図３中、縦軸は測定された二次電池の透過率を示し、横軸は波長（ｎｍ）を示す。また、実線の曲線Ｔａは二次電池１の電圧が０Ｖである充電前の透過率を示し、破線の曲線Ｔｂは二次電池１の電圧が４．０Ｖである充電後の透過率を示す。図３からもわかるように、曲線Ｔｂが示す充電後の透過率は、曲線Ｔａが示す充電前の透過率と比較すると低下していることが確認された。つまり、二次電池１の透過率は、二次電池１の蓄積電気量に応じて変化することが確認された。言い換えると、二次電池１の反射率は、二次電池１の蓄積電気量に応じて変化することが確認された。
【００２０】
正極層１３、固体電解質層１４、及び負極層１５で形成された積層構造において、二次電池１の蓄積電気量が変化すると、リチウム（Ｌｉ）が正極層１３または負極層１５の電極活物質に侵入することにより、バンドギャップ幅が変化する。このため、この積層構造の可視光吸収領域が変化することが、積層構造の透過率が変化する１つの原因と考えられる。また、この積層構造において、二次電池１の蓄積電気量が変化すると、リチウム（Ｌｉ）が正極層１３または負極層１５の電極活物質に侵入することにより、正極層１３または負極層１５の体積（または、密度）が結晶構造変化を伴って変化する。このため、この積層構造の屈折率が変化することも、積層構造の透過率が変化する１つの原因と考えられる。上記理由で、二次電池１の蓄積電気量が減少すると、上記積層構造のうち少なくとも１つの層の透過率が増加することで、上記積層構造の透過率が増加すると考えられる。
【００２１】
このため、二次電池１の透過率が低ければ、二次電池１は充電されておりある程度以上の蓄積電気量を有することが判断できる。一方、二次電池１の透過率が高ければ、二次電池１は放電されており蓄積電気量がある程度未満であることが判断できる。
【００２２】
二次電池１の蓄積電気量の視認を容易にするため、二次電池１は、図３に示す波長の領域において、可視光領域（３８０ｎｍ〜７４０ｎｍ）の波長を好ましくは５０％以上透過する。なお、視認とは、利用者などが対象を目で見て確認する場合に限定されず、例えばカメラ、センサなどが対象を検知して認識する場合をも含む。
【００２３】
二次電池１の透過率が例えば高いか、中程度か、或いは、低いかは、二次電池１の負極集電体層１６側から見た場合には図１において透明基板１１の下側に配置されたベース（または、背景）がどの程度明瞭に視認できるかに基づいて判断できる。この場合、ベースは例えば単一色の紙、フィルムなどであっても良い。一方、二次電池１の透明基板１１側から見た場合には図１において負極集電体層１６の上側に配置されたベースがどの程度明瞭に視認できるかに基づいて判断できる。このように、ベース自体を放電状態または充電状態の指標の一例として用いることで、二次電池１の透過率が高い程、ベースがより明瞭に視認できることから、二次電池１のより高い放電状態または二次電池１のより低い充電状態であることを判断できる。
【００２４】
図４は、二次電池１の放電状態に応じた蓄積電気量表示方法の一例を説明する図である。図４は、二次電池１を負極集電体層１６側から見た平面図である。この例では、透明基板１１の下側（即ち、正極集電体層１２とは反対側）に、放電状態の指標２１が配置されている。指標２１は、例えばグレースケールで放電状態を複数のレベルで表す複数のバーを含むパターンで形成されている。例えば放電率が９０％の放電状態では、透過率が高い二次電池１を透過して指標２１のグレースケールの薄いバーが明瞭に視認できる。一方、例えば放電率が１０％の放電状態では、グレースケールの薄いバーは透過率が低い二次電池１を透過しにくく、明瞭には視認できない。また、例えば放電率が３０％，５０％，７０％の放電状態では、この順番で透過率が高くなる二次電池１を透過して、この順番で薄くなる指標２１のグレースケールのバーがより明瞭に視認できるようになる。この例では、１０％〜９０％の放電率に対応する５本の全てのバーを視認できる状態が、放電率が９０％の放電状態を表す。また、１０％〜７０％の放電率に対応する４本のバーを視認できる状態が、放電率が７０％の放電状態を表す。以下同様にして、１０％の放電率に対応する１本のバーのみを視認できる状態が、放電率が１０％の放電状態を表す。このようにして、二次電池１の放電状態（即ち、蓄積電気量）を段階的に表示できる。指標２１のグレースケールは、二次電池１の図２に示す如き充放電特性と、二次電池１の図３に示す如き充電前と充電後の透過率とに応じて決定すれば良い。従って、指標２１のグレースケールがより明瞭に視認できる程、二次電池１がより高い放電状態にあることが確認できる。また、二次電池１の可視光透過率を好ましくは５０％以上とし、より好ましくは６０％以上とすることで、指標２１のグレースケールのバーの視認性が向上する。
【００２５】
図５は、二次電池１の充電状態に応じた蓄積電気量表示方法の一例を説明する図である。図５は、二次電池１を負極集電体層１６側から見た平面図である。この例では、透明基板１１の下側（即ち、正極集電体層１２とは反対側）に、充電状態の指標２２が配置されている。指標２２は、例えばグレースケールで充電状態を複数のレベルで表す複数のバーを含むパターンで形成されている。例えば充電率が１０％の充電状態では、透過率が高い二次電池１を透過して指標２２のグレースケールの薄いバーが明瞭に視認できる。一方、例えば充電率が９０％の充電状態では、グレースケールの薄いバーは透過率が低い二次電池１を透過しにくく、明瞭には視認できない。また、例えば充電率が７０％，５０％，３０％の充電状態では、この順番で透過率が高くなる二次電池１を透過して、この順番で薄くなる指標２２のグレースケールのバーがより明瞭に視認できるようになる。この例では、１０％〜９０％の充電率に対応する５本の全てのバーを視認できる状態が、充電率が１０％の充電状態を表す。また、３０％〜９０％の充電率に対応する４本のバーを視認できる状態が、充電率が３０％の充電状態を表す。以下同様にして、９０％の充電率に対応する１本のバーのみを視認できる状態が、充電率が９０％の充電状態を表す。このようにして、二次電池１の充電状態（即ち、蓄積電気量）を段階的に表示できる。指標２２のグレースケールは、二次電池１の図２に示す如き充放電特性と、二次電池１の図３に示す如き充電前と充電後の透過率とに応じて決定すれば良い。従って、指標２２のグレースケールがより明瞭に視認できる程、二次電池１がより低い充電状態にあることが確認できる。また、二次電池１の可視光透過率を好ましくは５０％以上とし、より好ましくは６０％以上とすることで、指標２２のグレースケールのバーの視認性が向上する。
【００２６】
なお、指標２１，２２のパターン、形状、材質、色、色数などは、特に限定されない。指標２１，２２のパターンは、図４及び図５に示すように不連続なパターンであっても、連続したパターンであっても良い。また、指標２１，２２は、図６に示すように、正極層１３、固体電解質層１４、及び負極層１５の積層構造の第１の側（即ち、正極層１３の側）の一例である、透明基板１１の下側に配置されていても良い。さらに、指標２１，２２は、正極層１３、固体電解質層１４、及び負極層１５の積層構造の第２の側（即ち、負極層１５側）の一例である、図７に示すように負極集電体層１６の上側に配置されていても良い。
【００２７】
図６は、指標２１，２２の配置の一例を模式的に示す断面図であり、例えば図４（または、図５）において線ＶＩ−ＶＩに沿った断面を示す。図７は、指標２１，２２の配置の他の例を模式的に示す断面図である。図６に示す指標２１，２２の配置の場合も、図７に示す指標２１，２２の配置の場合も、二次電池１の透明基板１１、正極集電体層１２、正極層１３、固体電解質層１４、負極層１５、及び負極集電体層１６は、全て透明であり、可視光を透過する材料で形成されている。
【００２８】
図６に示す指標２１，２２の配置の場合、指標２１，２２は、透明基板１１の下側（即ち、下面）にスパッタ、印刷などにより直接形成されていても、或いは、透明基板１１の下側に設けられた紙、フィルムなどのベース２３に印刷などにより形成されていても良い。また、図６に示す指標２１，２２の配置の場合、指標２１，２２の下側に光源３１を設けても良い。光源３１からの光の少なくとも一部は、紙、フィルムなどのベース２３を透過するので、指標２１，２２に対する照明光となる。
【００２９】
同様に、図７に示す指標２１，２２の配置の場合、指標２１，２２は、負極集電体層１６の上側（即ち、上面）にスパッタ、印刷などにより直接形成されていても、或いは、負極集電体層１６の上側に設けられた紙、フィルムなどのベース２３に印刷などにより形成されていても良い。図７に示す指標２１，２２の配置の場合、指標２１，２２の上側に光源３１を設けても良い。光源３１からの光の少なくとも一部は、紙、フィルムなどのベース２３を透過するので、指標２１，２２に対する照明光となる。
【００３０】
光源３１は、指標２１，２２と接触していても、図６及び図７に示すように指標２１，２２から離間していても良い。光源３１を設けた場合、光源３１からの光により施される照明により、二次電池１を透過して視認可能な指標２１，２２の視認性を向上できる。
【００３１】
図６及び図７からもわかるように、指標２１または指標２２が形成されたベース２３は、二次電池１の下面側（即ち、透明基板１１の下面側）に配置されても、二次電池１の上面側（即ち、負極集電体層１６の上面側）に配置されても良い。言い換えると、指標２１または指標２２が形成されたベース２３に対して二次電池１を設置する際には、二次電池１の下面側をベース２３上に設置しても、二次電池１の上面側をベース２３上に設置しても良いため、二次電池１の向きを意識しなくても良い。また、二次電池１の上面側または下面側は、ベース２３上に配置されていれば良いため、ベース２３と接触していなくても良く、また、ベース２３に接着されていなくても良い。
【００３２】
つまり、指標２１または指標２２は、二次電池１の一部を形成しても良く、また、二次電池１と一体的に設けられていても良い。さらに、指標２１または指標２２は、二次電池１に含まれない形態を有しても良く、また、二次電池１とは別体であっても良い。
【００３３】
次に、第２実施例における二次電池の構成の一例について説明する。本実施例における二次電池１の構成は、図１に示す構成と同様であるが、正極層１３、固体電解質層１４、及び負極層１５を形成する材料が、上記第１実施例の場合と異なる。本実施例では、正極層１３は、例えば膜厚が１００ｎｍのＬｉＣｏＯ２（ａ−ＬｉＣｏＯ２）で形成されている。固体電解質層１４は、例えば膜厚が８００ｎｍのＬｉ９Ａｌ３（Ｐ２Ｏ７）３（ＰＯ４）２（ａ−Ｌｉ９Ａｌ３（Ｐ２Ｏ７）３（ＰＯ４）２）で形成されている。また、負極層１５は、例えば膜厚が１００ｎｍのＬｉ４Ｔｉ５Ｏ１２（ａ−Ｌｉ４Ｔｉ５Ｏ１２）で形成されている。二次電池１の可視光透過率は、二次電池１の各層１１〜１６を積層した時点で好ましくは５０％以上であり、この例では例えば６０％である。
【００３４】
例えば、室温でＲＦスパッタによる真空蒸着法を用いた場合、正極層１３、固体電解質層１４、及び負極層１５は、いずれも非晶質で蒸着される。本実施例の構成を有する二次電池１は、焼鈍(アニール)処理を行わずに非晶質の状態のままで二次電池の機能を有することが確認された。また、二次電池１の充放電特性は、図２と同様の特性となり、二次電池１の充電前と充電後の透過率は、図３と同様の透過率となることが確認された。
【００３５】
次に、第３実施例における二次電池の構成の一例について説明する。本実施例における二次電池１の構成は、図１に示す構成と同様であるが、正極層１３、固体電解質層１４、及び負極層１５を形成する材料が、上記第１実施例の場合と異なる。本実施例では、正極層１３は、例えば膜厚が１００ｎｍのＬｉ２ＦｅＰ２Ｏ７で形成されている。固体電解質層１４は、例えば膜厚が８００ｎｍのＬｉ９Ａｌ３（Ｐ２Ｏ７）３（ＰＯ４）２で形成されている。また、負極層１５は、例えば膜厚が１００ｎｍのＬｉ４Ｔｉ５Ｏ１２で形成されている。二次電池１の可視光透過率は、二次電池１の各層１１〜１６を積層した時点で好ましくは５０％以上であり、この例では例えば６０％である。
【００３６】
例えば、室温でＲＦスパッタによる真空蒸着法を用いた場合、正極層１３、固体電解質層１４、及び負極層１５は、いずれも非晶質で蒸着される。本実施例の構成を有する二次電池１は、焼鈍(アニール)処理を行わずに非晶質の状態のままで二次電池の機能を有することが確認された。また、二次電池１の充放電特性は、図２と同様の特性となり、二次電池１の充電前と充電後の透過率は、図３と同様の透過率となることが確認された。
【００３７】
上記の各実施例では、二次電池の透明基板上の各層を、可視光を透過するリチウム（Ｌｉ）を含む固体酸化物材料で形成し、二次電池の蓄積電気量に応じて正極層、固体電解質層、及び負極層で形成される積層構造のうち、少なくとも１つの層の透過率が変化することを利用して二次電池の蓄積電気量を判断可能とする。つまり、二次電池の一方の側に配置したベース、グレースケールなどの指標が、積層構造を透過してどの程度明瞭に視認できるかに基づいて、二次電池の蓄積電気量、即ち、二次電池の放電状態または充電状態を、二次電池とは非接触で判断することができる。このように、二次電池の蓄積電気量を非接触で判断することができるので、例えば従来のように電圧計などの測定器のプローブを二次電池の端子に接触させて電池電位を測定しなくても蓄積電気量を判断できる。
【００３８】
次に、開示の二次電池の適用例について説明する。二次電池の用途は特に限定されないが、例えば太陽電池と組み合わせることで、二次電池の透過率に応じて太陽電池の充放電を制御しても良い。また、二次電池は透明であり人体に無害な材料で形成されているため、例えばコンタクトレンズに搭載しても良い。
【００３９】
以上の実施例を含む実施形態に関し、更に以下の付記を開示する。
（付記１）
正極層と、電解質層と、負極層とが積層された積層構造を備え、
前記積層構造内の前記正極層と、前記電解質層と、前記負極層とのうち、少なくとも１つの層の透過率が蓄積電気量に応じて変化することを特徴とする、二次電池。
（付記２）
前記電解質層は、Ｌｉ９Ａｌ３（Ｐ２Ｏ７）３（ＰＯ４）２またはＬｉＰＯＮ（Ｌｉ２．８８ＰＯ３．７３Ｎ０．１４）で形成されていることを特徴とする、付記１記載の二次電池。
（付記３）
前記正極層は、ＬｉＦｅＰＯ４、ＬｉＣｏＯ２、及びＬｉ２ＦｅＰ２Ｏ７のいずれか１つの材料で形成されており、
前記負極層は、Ｌｉ４Ｔｉ５Ｏ１２で形成されていることを特徴とする、付記１または２記載の二次電池。
（付記４）
前記正極層または前記負極層の側に配置されたグレースケールをさらに備えたことを特徴とする、付記１乃至３のいずれか１項記載の二次電池。
（付記５）
可視光を透過する材料で形成された基板と、
前記基板上に設けられ、可視光を透過するリチウムを含む固体酸化物材料で形成された正極集電体層をさらに備え、
前記正極層は前記正極集電体層上に設けられ、
前記グレースケールは、前記基板の前記正極集電体層とは反対側または前記負極層の側に配置されていることを特徴とする、付記４記載の二次電池。
（付記６）
前記負極層上に設けられ、可視光を透過するリチウムを含む固体酸化物材料で形成された負極集電体層をさらに備え、
前記グレースケールは、前記負極集電体層の前記負極層とは反対側に配置されていることを特徴とする、付記５記載の二次電池。
（付記７）
前記正極層、前記電解質層、及び前記負極層は、いずれも非晶質材料で形成されていることを特徴とする、付記１乃至６のいずれか１項記載の二次電池。
（付記８）
各々が可視光を透過するリチウムを含む固体酸化物材料で形成された正極層と、電解質層と、負極層とが積層された積層構造を備えた二次電池の蓄積電気量を、前記蓄積電気量に応じて透過率が変化する前記積層構造を透過して視認可能なグレースケールにより表示することを特徴とする、蓄積電気量表示方法。
（付記９）
前記グレースケールは、前記二次電池の放電状態または充電状態を複数のレベルで表すことを特徴とする、付記８記載の蓄積電気量表示方法。
（付記１０）
前記積層構造内の前記正極層と、前記電解質層と、前記負極層のうち、少なくとも１つの層の透過率が前記蓄積電気量に応じて変化することを特徴とする、付記８または９記載の蓄積電気量表示方法。
（付記１１）
前記電解質層は、Ｌｉ９Ａｌ３（Ｐ２Ｏ７）３（ＰＯ４）２またはＬｉＰＯＮ（Ｌｉ２．８８ＰＯ３．７３Ｎ０．１４）で形成されていることを特徴とする、付記８乃至１０のいずれか１項記載の蓄積電気量表示方法。
（付記１２）
前記正極層は、ＬｉＦｅＰＯ４、ＬｉＣｏＯ２、及びＬｉ２ＦｅＰ２Ｏ７のいずれか１つの材料で形成されており、
前記負極層は、Ｌｉ４Ｔｉ５Ｏ１２で形成されていることを特徴とする、付記８乃至１１のいずれか１項記載の蓄積電気量表示方法。
（付記１３）
前記グレースケールを、前記正極層または前記負極層の側に配置したことを特徴とする、付記８乃至１２のいずれか１項記載の蓄積電気量表示方法。
（付記１４）
光源からの光により、前記グレースケールに、前記二次電池とは反対側から照明を施すことを特徴とする、付記８乃至１３のいずれか１項記載の蓄積電気量表示方法。
【００４０】
以上、開示の二次電池及び蓄積電気量表示方法を実施例により説明したが、本発明は上記実施例に限定されるものではなく、本発明の範囲内で種々の変形及び改良が可能であることは言うまでもない。
【符号の説明】
【００４１】
１    二次電池
１１      透明基板
１２      正極集電体層
１３      正極層
１４      固体電解質層
１５      負極層
１６      負極集電体層
２１，２２      指標
２３      ベース
３１      光源
【図１】
0006524711.tif 000002
【図２】
0006524711.tif 000003
【図３】
0006524711.tif 000004
【図４】
0006524711.tif 000005
【図５】
0006524711.tif 000006
【図６】
0006524711.tif 000007
【図７】
0006524711.tif 000008